КЕРАМИЧЕСКАЯ МАССА ДЛЯ ПРОИЗВОДСТВА КИРПИЧА
CERAMIC MIXTURE FOR MAKING BRICK

Изобретение относится к области технологии силикатов и касается составов керамических масс для производства кирпича.
Известна керамическая масса следующего состава, мас.%: глина тугоплавкая 20,0-30,0; кварциты 70,0-80,0 [1]. Предел прочности при сжатии изделий, полученных из такой керамической массы, составляет 53,6-56 МПа.
Задачей изобретения является повышение прочности кирпича, полученного из керамической массы.
Технический результат достигается тем, что керамическая масса для производства кирпича, содержащая глину тугоплавкую, кварциты, дополнительно содержит каолин и сподумен при следующем соотношении компонентов, мас.%: глина тугоплавкая 66,0-72,0; кварциты 20,0-26,0; каолин 2,0-4,0; сподумен 4,0-6,0.
В таблице приведены составы керамической массы для производства кирпича.
Таблица
Компоненты
Состав, мас.%:
1
2
3
Глина тугоплавкая
72,0
69,0
66,0
Кварциты
20,0
23,0
26.0
Каолин
2,0
3,0
4,0
Сподумен
6,0
5,0
4,0
Предел прочности при сжатии, МПа
60-65
60-65
60-65
В составе керамической массы могут быть использованы глины тугоплавкие и каолины любых месторождений.
2
Кварциты, сподумен по отдельности размалывают (до удельной поверхности 3500-4000 см/г), добавляют измельченную глину тугоплавкую, каолин и смешивают. Массу увлажняют до 18-25% и формуют из нее пластическим способом кирпич, который обжигают при температуре 1200-1300°С.
Источники информации
1. SU 1542932, С04В 33/00, 1990.